L'invention concerne un combustible pâteux constitué par un support minéral, un composé hydrocarboné oxygéné aliphatique, ainsi que par une ou plusieurs substances des groupes hydroxydes alcalins, silicates alcalins, ou polyaminoamides à longues chaînes à l'acide phosphorique. Les combustibles pâteux sont utilises directement comme combustibles, ou bien ils servent pour enflammer du bois charbon de bois, ou autres. Le brevet DE-PS 1 796 307 décrit un combustible pâteux, qui se compose de 10 à 20 X en poids d'un support de combustible minéral en poudre de dioxyde de silicium, avec, selon le cas, de ltoxyde d'aluminium, de titane et/ou de zirconium, de 77 à 89 % en poids d'éthanol et 1 à 3 % en poids d'hydroxydes ou de carbonates de metaux alcalins ou alcalinoterreux. Cette pâte combustible présente cependant un inconvénient, à savoir que, par suite de la teneur élevée en dérives alcalins, il existe un sérieux danger de corrosion. La présente invention a pour but de proposer un combustible pâteux ne présentant pas de danger de corrosion. L'objet de l'invention est un combustible pâteux caractérisé en ce qu'il est constitué par un mélange de 90 à 99 X en poids dtun composé hydrocarboné oxygéné aliphatique, dont la combustion ne dégage ni odeur, ni suie, ni poussière, 1 a' 10 % en poids dtune matière de support minérale en dioxyde de silicium obtenu par voie pyrogénique, le cas échéant en mélange avec de oxyde dtaluminiumet/ou de titane obtenu par voie pyrogônique, présentant des dimensions de particules comprises entre 5 et 50 microns, additionnellement par 0,001 a' 0,25 en poids d'une polyaminoamide à longue chaîne à l'acide phosphorique (rapporté à la totalité du combustible pâteux) et/ou par 0,0001 à 0,02 % en poids d'un hydroxyde alcalin, dans laquelle, lorsque la polyaminoamide et lthydroxyde alcalin sont présents en même temps, la proportion en poids de silicate alcalin supplénentaire est de 0,1 à 3 %. Dans un mode de réalisation de l'invention, lorsque 19adJonction de polyaminoamide et de silicate alcalin n1 est pas souhaitée, la proportion de silicate alcalin est de 0,001 à 0,02 % en poids. Comme composé hydrocarboné oxygéné aliphatique, on peut utiliser tous ceux dont la combustion ne dégage ni odeurs ni suie ni poussière. Selon un mode de réalisation de lVinvention, la pâte combustible peut contenir de l'alcool, par exemple du méthanol ou de l'éthanol. A la place de liéthanol pur, on peut utiliser un mélange à l'éthanol, dans lequel l'éthanol est dilué par un solvant tel que liéther de pétrole ou la pyridine. On peut également incorporer dans la pâte combustible selon l'invention un melange éthanol/eau dont la teneur en eau va jusqu'à 10 % en poids. Selon un autre mode de réalisation de IVinvention, le combustible pâteux peut contenir, comme composé hydrocarboné oxygéné aliphatique, une cétone comme par exemple de l'acétone ou de la méthyléthylcétone. Comme hydroxyde alcalin, on peut prendre de la soude ou de la potasse. De même, le silicate alcalin peut etre du silicate de sodium ou de potassium. Le combustible pâteux selon lvinvention peut contenir, suivant un mode de réalisation avantageux, un acide silicique obtenu par voie pyrogénique (Aerosil 200), et présentant les caractéristiques physico-chimiques suivantes Surface BET m2/g 200 + 25 Grosseur moyenne des particules primaires millimicron 12 Poids spécifique en produit normal g/l env. 60 produit compacté (additif "V") g/l env. 120 Volume au broyage (selon DIN 53194) produit normal ml/100 g env. 1700 produit compacté (additif "V") m1/100 g env. 1000 Perte au séchage (selon DIN 53198, procédé A) (2 heures à 105 C) % Perte au feu * (selon DIN 52911) 4 1 (2 heures å 1000 C) pH (selon DIN 53200) (en dispersion aqueuse à 4 %) 3,6 - 4,3 SiO2 * % > 99,8 * Rapporté à la substance séchée durant 2 heures à l050C. Al2O3 % Fe2O3 0 TiO2 4 HCl % Résidu au crible, selon Mocker s (selon DIN 53580) L'utilisation du combustible pâteux selon llinvention peut se dérouler de telle sorte que l'on dépose la pâte sur un support approprié comme par exemple un foyer et on l'allume. On peut non seulement faire chauffer, sur la pâte en combustion2 des récipients de cuisson, des conserves, etc., mais on peut également enflammer du charbon de bois ou analogue avec la pâte en combustion. L'invention est expliquée à l'aide des exemples suivants Exemple 1 On ajoute le support de combustible, sous agitation intense, au compose hydrocarboné oxygéné aliphatique se trouvant dans un récipient. Après cela on ajoute, également sous agitation, l'hydroxyde alcalin, le silicate alcalin et la polyaminoamide à longue chaîne à lgacide phosphorique. Le pH du combustible pâteux obtenu est déterminé selon DIN 53200. Les compositions suivantes ont donné un combustible Pâteux selon l'invention : a) 815 g d'étnanol 77 @ Al2O3C 1 g de potasse alcoolique 0,5 n, pH = 6,5 4 g d'une solution aqueuse à 40 % de verre soluble 2 g de polyaminoamide à longue chalne, à lgacide phosphorique (Anti-Terra P) L'oxyde d'aluminium utilisé est un oxyde obtenu par voie pyrogénique et possède les caractéristiques physicochimiques suivantes Surface BET m2/g 100 + 15 Grosseur moyenne des particules primaires millimicron 20 Poids spécifique g/l env. 60 Volume au broyage (DIN 53194) ml/100 g env. 1600 Perte au sechage* (DIN 53198, procédé A) (2 heures à 1050) % Perte au feu** (DIN 52911) (2 heures à 1000 C) 53 ( 3 pH (en dispersion aqueuse à 4 %) (DIN 53200) 4 - 5 Structure aux rayons X gamma prépondérant Point isoélectrique au pH 9,0 Al2O3** 53 > 97 TiO2 % SiO2 % Fe203 % ( 0,2 * A l'arrêt du travail. ** Rapporte à la substance séchée durant 2 heures a' 105 C b) 815 g d'éthanol 77 g de SiO2 (Aerosil 200) 2 g de polyaminoamide à longue chaîne à l'acide phosphorique (Anti-Terra P) I g de potasse alcoolique 0,5 n, pH = 6,5 4 g d'une solution aqueuse a' 40 % de verre soluble c) 815 g de méthyléthylcétone 77 g de SiO2 2 g de polyaminoamide à longue chaîne a' l'acide phosphorique (Anti-Terra P) 1 g de potasse alcoolique 0,5 n 4 g dtune solution aqueuse à 40 % de verre soluble Exemple 2 On ajoute le support de combustible, sous agitation intense, au composé hydrocarboné oxygéné aliphatique se trouvant dans un récipient. Après cela on ajoute, également sous agi tation, la @@@@@@@ @@@ à l@@que chaîne à l'acide phosphorique (Anti-Terra P). Le pH du combustible pâteux obtenu est déterminé suivant DIN 53200. Les compositions suivantes ont conduit à un combustible pâteux selon l'invention a) 900 g d'éthanol 9 g Al2O3 89 g SiO2 (Aerosil 200) 2 g de polyaminoamide à longue chaîne a l'acide phosphorique (Anti-Terra P) pH = 5,8 Ltoxyde d'aluminium utilisé est un oxyde obtenu par voie pyrogénique et possède les caractéristiques physicochimiques de exemple 1. b) 900 g d'éthanol 98 g dPA1203 C 2 g de polyaminoamide à longue chalne à ltacide phosphorique (Anti-Terra P) pH = 5,8 L'oxyde d'aluminium utilisé possède les memes caractéristiques que dans la composition a). c) 900 g de méthyléthylcétone 98 g SiO2 2 g de polyaminoamide à longue channe, à l'acide phosphorique (Anti-Terra P), pH # 5,8 Exemple 3 On ajoute le support de combustible, sous agitation intense, au compose hydrocarboné oxygené aliphatique se trouvant dans un récipient. Après cela, on ajoute, toujours sous agi- tation, l'hydroxyde alcalin. Le pH du combustible pâteux obtenu est déterminé suivant DIN 53200. Les compositions suivantes ont conduit au combustible pâteux selon l'invention a) 900 g dVéthanol 9 g A1203 C 89 g SiO2 2 g de potasse alcoolique 0,5 n, pH = 6,3 L'oxyde d'aluminium utilisé est un oxyde obtenu par voie pyrogénique et ayant les caracteristiques physico-chimiques de Exemple 1. b) 900 g deéthanol 98 g SiO2 (Aerosil 200) 2 g de potasse alcoolique 0,5 n, pH = 6,3 c) 900 g de méthyléthylcétone 98 g SiO2 2 g de potasse alcoolique 0,5 n, pH = 6. REVENDICATION Combustible pâteux, dont le pH se situe entre 5,5 et 7, caractérisé en ce qu'il est constitué par un mélange de 90 à 99 % en poids d'un composé hydrocarboné oxygéné aliphatique, dont la combustion ne dégage ni odeur, ni suie ni poussière, 1 à 10 % en poids d'une matière de support minérale en dioxyde de silicium obtenu par voie pyrogenique, le cas échéant en mélange avec de oxyde d'aluminium et/ou de titane obtenu par voie pyrogénique, présentant des dimensions de particules comprises entre 5 et 50 microns, additionnellement par 0,001 à 0,25 X en poids d'une polyaminoamide à longue chalne à l'acide phosphorique (rapporté à la totalité du combustible pâteux) et/ou par 0,0001 à 0,02 % en poids d'un hydroxyde alcalin, dans laquelle, lorsque la polyaminoamide et l'hydroxyde alcalin sont présents en môme temps, la proportion en poids de silicate alcalin supplémentaire est de 0,01 à 3 53